이 와 같이 , 본 실시 형태 에 의한 고기능 동관 은 , 추신 후 의 소관 의 상태 에서 는 가공 경화 에 의해 강도 가 높 고 , 약 750 ℃ 이하 의 온도 에서 는 거의 재결정 되 지 않 으므로 , 두께 가 얇 아 져도 고속 회전 의 스 피닝 가공 을 행할 수 있 다 . 또한 , 가공 단부 ( 5 ) 를 제외 한 스 피닝 가공 부분 은 재결정 되 어 있 으므로 스 피닝 가공 시 에 는 양호 한 가공 성 을 나타낸다 . 또 , 스 피닝 가공 후 에 는 , 가공 중앙부 ( 4 ) 는 재결정 입자경 이 작 으므로 강도 가 높 다 . 또 , 가공 단부 ( 5 ) 나 열 영향 부 ( 6 ) 는 재결정 률 이 낮 으므로 강도 가 높 다 . 또 가공 열 의 영향 에 의해 Co , P 등 이 석출 되 므로 , 스 피닝 가공 열 에 의한 연화 현상 이 최소한 으로 억제 된다 . 또 , 스 피닝 가공 전 , 또는 스 피닝 가공 후 의 열처리 에 의해 , Co , P 등 이 석출 되 므로 , 관재 는 강화 됨 과 동시 에 열전도 성 이 향상 된다 . 이 와 같이 , 고강도 , 즉 높 은 내압 성능 을 나타내 므로 , 종래 의 Ｃ 1220 을 사용 한 경우 에 비해 , 내압 전열 용기 의 두께 를 1 / 2 에서 1 / 3 로 할 수 있 어 , 내압 전열 용기 가 저 비용 으로 된다 . 또 , 내압 전열 용기 의 두께 가 얇 아 져 경량 이 되 므로 , 내압 전열 용기 를 유지 하 는 부재 도 적어져 저 비용 으로 된다 . 따라서 , 열 교환기 부 의 컴팩트 화 를 도모 할 수 있 다 .